(57)【要約】【課題】ベース層と中間層と表層を有し、さらに各層の電気的性質が適切であるため、機械的性質のみならず画像形成能力にも一層優れた転写ベルトを提供する。【解決手段】ベース層と、ベース層上に形成されたエラストマーよりなる中間層と、中間層上に形成されたフッ素含有ポリマーよりなる表層とを有する画像形成装置用転写ベルトであって、ベース層の表面抵抗率（Ω／□）が、中間層の表面抵抗率より大きい画像形成装置用転写ベルト。ベース層と、ベース層上に形成されたエラストマーよりなる中間層と、フッ素含有ポリマーよりなるバインダー層と、フッ素含有ポリマーよりなる表層を有し、さらにバインダー層は、融点が中間層を構成する材料の熱分解点以下であり、熱分解点が表層を構成する材料の融点以上である材料により形成されている画像形成装置用転写ベルトであって、ベース層の表面抵抗率が、中間層の表面抵抗率より大きい画像形成装置用転写ベルト。【選択図】図１
2007292887.tif 000002
【特許請求の範囲】
【請求項１】
ベース層と、前記ベース層上に形成されたエラストマーよりなる中間層と、前記中間層上に形成されたフッ素含有ポリマーよりなる表層とを有する画像形成装置用転写ベルトであって、
前記ベース層の表面抵抗率（Ω／□）が、前記中間層の表面抵抗率（Ω／□）より大きいことを特徴とする画像形成装置用転写ベルト。
【請求項２】
前記中間層は、イオン導電化されたエラストマーよりなることを特徴とする請求項１に記載の画像形成装置用転写ベルト。
【請求項３】
ベース層と、前記ベース層上に形成されたエラストマーよりなる中間層と、フッ素含有ポリマーよりなるバインダー層と、フッ素含有ポリマーよりなる表層を有し、さらに前記バインダー層は、融点が前記中間層を構成する材料の熱分解点以下であり、熱分解点が前記表層を構成する材料の融点以上である材料により形成されている画像形成装置用転写ベルトであって、
前記ベース層の表面抵抗率（Ω／□）が、前記中間層の表面抵抗率（Ω／□）より大きいことを特徴とする画像形成装置用転写ベルト。
【請求項４】
前記中間層が、イオン導電化されたエラストマーよりなることを特徴とする請求項３に記載の画像形成装置用転写ベルト。
【請求項５】
前記ベース層の表面抵抗率（Ω／□）が、中間層の表面抵抗率（Ω／□）の２００倍以上であることを特徴とする請求項１ないし請求項４のいずれかに記載の画像形成装置用転写ベルト。
【請求項６】
前記ベース層の表面抵抗率が１０１１Ω／□から１０１３Ω／□であり、体積抵抗値が１０８Ωｃｍから１０１１Ωｃｍであることを特徴とする請求項５に記載の画像形成装置用転写ベルト。
【請求項７】
前記ベース層が、ポリイミド（ＰＩ）、ポリアミドイミド（ＰＡＩ）、またはポリビニリデンフロライド（ＰＶＤＦ）により形成されていることを特徴とする請求項１ないし請求項６のいずれかに記載の画像形成装置用転写ベルト。
【請求項８】
前記ベース層が、カーボン導電化されていることを特徴とする請求項１ないし請求項７のいずれかに記載の画像形成装置用転写ベルト。
【請求項９】
前記中間層が、ウレタン、アクリロニトリルブタジエンゴム、エチレンゴム、シリコンゴム、ポリアミドから選ばれる１種もしくは複数種のエラストマーであることを特徴とする請求項１ないし請求項８のいずれかに記載の画像形成装置用転写ベルト。
【請求項１０】
前記表層を形成するフッ素含有ポリマーが、ポリテトラフルオロエチレン（ＰＴＦＥ）、テトラフルオロエチレン・パーフルオロアルキビニルエーテル（ＰＦＡ）、テトラフルオロエチレン、ヘキサフルオロプロピレン、ビニリデンフロライドの共重合体（ＴＨＶ）またはポリビニリデンフロライド（ＰＶＤＦ）であることを特徴とする請求項１ないし請求項９のいずれかに記載の画像形成装置用転写ベルト。
【請求項１１】
前記バインダー層を形成するフッ素含有ポリマーが、溶剤に溶ける材料であることを特徴とする請求項３ないし請求項１０のいずれかに記載の画像形成装置用転写ベルト。
【請求項１２】
前記バインダー層を形成するフッ素含有ポリマーが、テトラフルオロエチレン、ヘキサフルオロプロピレン、およびビニリデンフロライドの共重合体（ＴＨＶ）であることを特徴とする請求項１１に記載の画像形成装置用転写ベルト。
【発明の詳細な説明】
【技術分野】
【０００１】
本発明は画像形成装置用転写ベルトに関し、特にカラー複写機、カラーレーザープリンター等の電子写真方式を用いた画像形成装置における感光ドラム上のトナー像を転写材（紙）に転写するために用いられる画像形成装置用転写ベルトに関する。
【背景技術】
【０００２】
カラー複写機、カラーレーザープリンター等のカラー画像形成装置における画像の転写方式として、感光ドラム上に形成されたトナー像を、画像形成装置用転写ベルトを用いて転写材（紙）に転写する方式が、標準的になりつつある。
【０００３】
図８は、この方式の１つである中間転写方式の概略を示す説明図である。図８に示す通り、トナー１と現像ローラ２により、感光ドラム３上に、トナー像が形成される。この方式は、４連タンデム方式であるため、黒（Ｋ）と３色（シアンＣ、マゼンタＭ、イエローＹ）のトナーとそれぞれに対応する現像ローラ、感光ドラムが、設けられている。感光ドラム３上に形成されたトナー像は、一次転写ローラ４と、感光ドラム３と、画像形成装置用転写ベルト５とにより、画像形成装置用転写ベルト５に転写される。形成されたカラー画像は、二次転写ローラ６と、画像形成装置用転写ベルト５と、転写材（紙）７とにより、転写材（紙）７に転写され、定着ローラ（図示されていない。）により定着される。多重転写方式の場合も、基本的な原理は、同様である。
【０００４】
これらの方式で用いられる画像形成装置用転写ベルトについては、ベルトの周方向の大きな抵抗率（表面抵抗率）、および表面抵抗率よりは小さい厚み方向の抵抗率（体積抵抗値）を有し、かつこれらの抵抗率がベルト面上の位置、使用環境、電圧などにより変動しないこと、ベルトの周方向の引張弾性率が高いこと、表面が平滑でかつ接触角が大きくトナーがベルトから転写材（紙）に転写されやすいこと（優れた離トナー性）、感光ドラムやトナーなどを化学的に汚染しないこと（優れた非汚染性）、難燃性であること、等の特性が望まれている。
【０００５】
単層の画像形成装置用転写ベルトにより、これらの多数の特性を満たすことは困難であるので、多層からなる画像形成装置用転写ベルトが提案されており、例えば、特開２００２−２８７５３１号公報には、低抵抗値の熱可塑性エラストマーのベース層と、高抵抗値の熱可塑性エラストマーの表層とを有し、前記ベース層と前記表層とが加熱成形により形成されていることを特徴とする画像形成装置用転写ベルトが開示されている。
【０００６】
また、近年は、厚み方向に弾性を有する画像形成装置用転写ベルトも望まれており、この性質を満たす画像形成装置用転写ベルトとして、上記のようなベース層と表層に加えて、弾性体により形成される中間層（弾性層）を有するものも考えられる。
【０００７】
この多層の画像形成装置用転写ベルトにおいては、ベルトの周方向の高引張弾性率はベース層により、厚み方向の弾性は中間層により達成される。一方、安定した体積抵抗値は、ベース層および中間層を形成する材質の選択などにより制御される。また、大きな表面抵抗率、優れた離トナー性、優れた非汚染性は、表層により達成されることが望まれる。
【０００８】
しかし、従来は、これらの特性を十分に満足する画像形成装置用転写ベルトは得られていなかった。
【０００９】
このような要求を満足させられる画像形成装置用転写ベルトとして、本発明者らは、以下の発明をするに至った。即ち、ベース層と、前記ベース層上に設けられたエラストマーにより形成される中間層（弾性層）と、前記中間層上に設けられたフッ素含有ポリマーにより形成される表層を有することを特徴とする画像形成装置用転写ベルトを発明した。
前記発明は、表層として、フッ素含有ポリマーにより形成される表層が用いられているため、大きな表面抵抗率、優れた離トナー性、優れた非汚染性を達成することができ、またベース層と表層の間に、ウレタン等のエラストマーにより形成される中間層が設けられているため、厚み方向の十分な柔軟性を有しており、トナーを潰すことなく、搬送ができ、高画質化に対応できる画像形成装置用転写ベルトが得られる。
【００１０】
しかし、前記発明の場合、表層を構成するフッ素含有ポリマーと、中間層を構成するウレタン等のエラストマーとの接着は、一般的にはプラズマ処理やブラストなどの物理的処理、あるいはプライマーによるが、前者の場合、過大な労力、時間を要し、コスト高になり、後者の場合、薄い表層を通して汚染物質がブリードする可能性がある。
【００１１】
このため、本発明者らは、さらにベース層上に設けられたエラストマーにより形成される中間層とフッ素含有ポリマーにより形成される表層との間にフッ素含有ポリマーにより形成されるバインダー層を有し、前記バインダー層を中間層と熱融着することが可能な材料で形成することを特徴とする画像形成装置用転写ベルトを発明した。
【００１２】
しかしながら、これらの多層からなる転写ベルトの場合、ただ単に各層の材料の選択と接着が良好になされ、その結果優れた機械的性質を有する様になっていても、各層の電気的性質が適切でなければ、製品としては不十分となる。即ち、電子写真方式においては、静電気や放電を利用して画像を形成するため、各層の抵抗値が適切であること、またこのため各層の体積抵抗値が安定的に制御可能であること等が要求される。
特に、ベース層の抵抗が中間層より小さいと、転写ローラと感光体間に電圧をかけた時に、電流が転写ローラから感光体に流れず、転写ローラに接触しているベース層の方に、即ち転写ベルトの両側に流れ、画像の乱れが生じる原因となる。
【特許文献１】特開２００２−２８７５３１号公報（請求項１）
【発明の開示】
【発明が解決しようとする課題】
【００１３】
このため、ベース層と、中間層と、フッ素含有ポリマーよりなる表層がこの順に積層された多層構造の画像形成装置用転写ベルトにおいて、表層と中間層との接着性が優れているだけでなく、各層の体積抵抗値が安定しかつ各層の抵抗値が適切であるため望ましくない電流が発生する様なことがなく、その結果、ただ単に耐久性、引張強度、厚み方向の弾性等の機械的性質が優れているだけでなく、画像形成能力が一層優れた画像形成装置用の転写ベルトの開発が望まれていた。
【課題を解決するための手段】
【００１４】
本発明者は、鋭意検討の結果、フッ素含有ポリマーにより形成される表層とエラストマーにより形成される中間層との接着性を改善すると共に、ベース層の抵抗値を中間層より大きくすることにより前記課題が達成されることを見出し、本発明を完成した。以下、各請求項の発明を説明する。
【００１５】
請求項１記載の発明は、
ベース層と、前記ベース層上に形成されたエラストマーよりなる中間層と、前記中間層上に形成されたフッ素含有ポリマーよりなる表層とを有する画像形成装置用転写ベルトであって、
前記ベース層の表面抵抗率（Ω／□）が、前記中間層の表面抵抗率（Ω／□）より大きいことを特徴とする画像形成装置用転写ベルトである。
【００１６】
本請求項の発明においては、ベース層の表面抵抗率（Ω／□）が、前記中間層の表面抵抗率より大きいため、転写ローラと感光体間に電圧をかけた時に、電流が転写ローラから感光体の方に流れ、ベース層の方に流れることがないため、画像の乱れ等が生じる恐れがない。
また、多層構造の転写ベルトであるため、各種の機械的性質にも優れる。
さらに、表層はフッ素含有ポリマーよりなるため、トナーの離型性にも優れる。
【００１７】
また、表層はフッ素含有ポリマーにより形成されているため、大きな表面抵抗率、優れた離トナー性、優れた非汚染性を達成することができる。
また、ベース層と表層の間に、エラストマーにより形成される中間層が設けられているため、厚み方向の十分な柔軟性を有している。
これにより、従来の単層の画像形成装置用転写ベルトでは得られなかった弾性を有し、トナーを潰すことなく、搬送ができ、高画質化に対応できる画像形成装置用転写ベルトが得られる。
【００１８】
近年、画像形成装置のカラー化、高画質化に対応できるトナーの開発が活発に進められており、これらのトナーの中には、離型性、耐汚染性が不十分なものが多く、従来のポリイミド、ポリアミドイミド等の単層の画像形成装置用転写ベルトや、ウレタンやシリコン等をスプレーコートした多層の画像形成装置用転写ベルトでは、十分対応することができなかった。しかし、本発明においては、ベース層、弾性を有する中間層上にフッ素含有ポリマーにより形成された表層を有するため、これらに十分対応することができる。
【００１９】
なお、本発明の目的を損わない範囲において前記各層の他に他の層を有していても、本発明に含まれる。
また、「転写ベルト」とは、画像形成装置用であり、感光ドラムなどに形成されたトナー像を、紙等の転写材に転写する機能を有するものを指し、「画像形成装置」とは、電子写真方式を用いた複写機、レーザープリンター等に限定されず、トナー像を形成し、これを転写材に転写することにより転写材上に画像を形成する機能を有する装置全てを含む。
【００２０】
請求項２に記載の発明は、前記の画像形成装置用転写ベルトであって、
前記中間層は、イオン導電化されたエラストマーよりなることを特徴とする画像形成装置用転写ベルトである。
【００２１】
本請求項の発明においては、中間層のエラストマーはイオン導電化されているため、体積抵抗値が安定した値に制御されている。なお、イオン導電化は、イオン導電性物質を分散させて、導電性を持たせる等の方法により行なうことができる。
【００２２】
請求項３に記載の発明は、
ベース層と、前記ベース層上に形成されたエラストマーよりなる中間層と、フッ素含有ポリマーよりなるバインダー層と、フッ素含有ポリマーよりなる表層を有し、さらに前記バインダー層は、融点が前記中間層を構成する材料の熱分解点以下であり、熱分解点が前記表層を構成する材料の融点以上である材料により形成されている画像形成装置用転写ベルトであって、
前記ベース層の表面抵抗率（Ω／□）が、前記中間層の表面抵抗率（Ω／□）より大きいことを特徴とする画像形成装置用転写ベルトである。
【００２３】
本請求項の発明においては、ベース層の表面抵抗率（Ω／□）が、前記表面抵抗率の抵抗値より大きいため、転写ローラと感光体間に電圧をかけた時に、電流が転写ローラから感光体の方に流れ、ベース層の方に流れることがないため、画像の乱れ等が生じる恐れがない。
また、バインダー層の融点が中間層を構成する材料の熱分解点以下であるため、バインダー層および中間層の融点以上かつバインダー層および中間層の熱分解点以下の温度に加熱しながら、バインダー層と中間層とを押圧することにより、強固に熱融着させることができる。
また、バインダー層は、熱分解点が、表層を構成する材料の融点以上である材料で構成されているため、表層の融点以上、バインダー層の熱分解点以下の温度に加熱することにより両者を融着させることができる。
【００２４】
なお、バインダー層の形成には、過大な労力、時間を要することもなく、さらにプライマーの様に表層を汚染する物質が混入されておらず、薄い表層を通して汚染物質がブリードする可能性もない。
【００２５】
請求項４に記載の発明は、前記の画像形成装置用転写ベルトであって、
前記中間層が、イオン導電化されたエラストマーよりなることを特徴とする画像形成装置用転写ベルトである。
【００２６】
中間層を形成するエラストマーがイオン導電化されているため、体積抵抗値を安定的に制御することが可能となる。イオン導電化は、イオン導電性物質を分散させる等の方法によりなされる。
【００２７】
請求項５に記載の発明は、前記の画像形成装置用転写ベルトであって、
前記ベース層の表面抵抗率（Ω／□）が、中間層の表面抵抗率（Ω／□）の２００倍以上であることを特徴とする画像形成装置用転写ベルトである。
【００２８】
本請求項の発明においては、ベース層の表面抵抗率（Ω／□）が充分大きいため、転写ローラと感光体間に電圧をかけた時に、電流が転写ローラから感光体の方に流れ、ベース層の方に流れることがないため、画像の乱れ等が生じる恐れがない。
なお、より好ましい値は、２５０倍以上である。
【００２９】
請求項６に記載の発明は、前記の画像形成装置用転写ベルトであって、
前記ベース層の表面抵抗率が１０１１Ω／□から１０１３Ω／□であり、体積抵抗値が１０８Ωｃｍから１０１１Ωｃｍであることを特徴とする画像形成装置用転写ベルトである。
【００３０】
本請求項の発明においては、ベース層と中間層の材料の体積抵抗値が適切であるため、ベース層の抵抗値が中間層の抵抗値に比べて充分大きくなる。このため、前記のごとき好ましくない電流が発生せず、優れた画像形成能力を有する転写ベルトとなる。
なお、ベース層の好ましい体積抵抗値は、８０μｍ程度の厚さの場合には、１０９Ωｃｍ程度である。また、中間層の好ましい体積抵抗値は、２００μｍ程度の厚さの場合には１０６Ωｃｍから１０８Ωｃｍであり、特に１０７Ωｃｍ程度が好ましい。
【００３１】
請求項７に記載の発明は、前記の画像形成装置用転写ベルトであって、
前記ベース層が、ポリイミド（ＰＩ）、ポリアミドイミド（ＰＡＩ）、またはポリビニリデンフロライド（ＰＶＤＦ）により形成されていることを特徴とする画像形成装置用転写ベルトである。
【００３２】
ベース層は、１ＧＰａ以上の弾性率を有することが望ましいが、ベース層を形成する材料としてポリイミド（ＰＩ）、ポリアミドイミド（ＰＡＩ）、またはポリビニリデンフロライド（ＰＶＤＦ）を選択すれば、かかる弾性率が得られるのみならず、他の性質も優れたベース層となる。
【００３３】
請求項８に記載の発明は、前記の画像形成装置用転写ベルトであって、
前記ベース層が、カーボン導電化されていることを特徴とする画像形成装置用転写ベルトである。
【００３４】
ベース層がカーボン導電化されているため、適切な体積抵抗値を有しつつ、高い弾性率を有することとなり、画像形成の面から好ましくなる。
【００３５】
請求項９に記載の発明は、前記の画像形成装置用転写ベルトであって、
前記中間層が、ウレタン、アクリロニトリルブタジエンゴム、エチレンゴム、シリコンゴム、ポリアミドから選ばれる１種もしくは複数種のエラストマーであることを特徴とする画像形成装置用転写ベルトである。
【００３６】
本請求項の発明においては、中間層が、ウレタン、アクリロニトリルブタジエンゴム、エチレンゴム、シリコンゴム、ポリアミドから選ばれる１種もしくは複数種のエラストマーであるため、厚み方向に適度の柔軟性を有することとなり、画像形成の面から好ましくなる。
【００３７】
請求項１０に記載の発明は、前記の画像形成装置用転写ベルトであって、
前記表層を形成するフッ素含有ポリマーが、ポリテトラフルオロエチレン（ＰＴＦＥ）、テトラフルオロエチレン・パーフルオロアルキビニルエーテル（ＰＦＡ）、テトラフルオロエチレン、ヘキサフルオロプロピレン、ビニリデンフロライドの共重合体（ＴＨＶ）またはポリビニリデンフロライド（ＰＶＤＦ）であることを特徴とする画像形成装置用転写ベルトである。
【００３８】
表層を形成するフッ素含有ポリマーとして、ポリテトラフルオロエチレン（ＰＴＦＥ）、テトラフルオロエチレン・パーフルオロアルキビニルエーテル（ＰＦＡ）、テトラフルオロエチレン、ヘキサフルオロプロピレン、ビニリデンフロライドの共重合体（ＴＨＶ）またはポリビニリデンフロライド（ＰＶＤＦ）を使用しているため、接触角が高く（大きく）、トナー等の付着物をきれいに剥がすことができる。
ビニリデンフロライドを含む単量体の重合体の中でも、ポリビニリデンフロライド（ＰＶＤＦ）が、接触角が高いので好ましい。
また、ポリビニリデンフロライド（ＰＶＤＦ）は、フッ素含有ポリマーの中では、比較的融点が低く、ウレタン（分解温度約１７０℃）などの中間層を劣化させない温度（約１６０℃）で、アニール（焼付け）を行うことができる場合が多く、その結果、離トナー性を向上させることができるという利点も有する。
【００３９】
また、ビニリデンフロライドを含む単量体の重合体の中でも、テトラフルオロエチレン、ヘキサフルオロプロピレンおよびビニリデンフロライドの共重合体（ＴＨＶ）が、接触角が特に高く、ブリードが非常に少なく、非汚染性も特に優れており、特に好ましい。
【００４０】
また、ポリビニリデンフロライド（ＰＶＤＦ）同様に、テトラフルオロエチレン、ヘキサフルオロプロピレンおよびビニリデンフロライドの共重合体（ＴＨＶ）は、フッ素含有ポリマーの中では、比較的融点が低く、ウレタン（分解温度約１７０℃）などの中間層を劣化させない温度（約１６０℃）で、アニール（焼付け）を行うことができる場合が多く、その結果、離トナー性を向上させることができるという利点も有する。
【００４１】
請求項１１に記載の発明は、前記の画像形成装置用転写ベルトであって、
前記バインダー層を形成するフッ素含有ポリマーが、溶剤に溶ける材料であることを特徴とする画像形成装置用転写ベルトである。
【００４２】
バインダー層を形成するフッ素含有ポリマーが溶剤に溶けるので、溶剤に溶かしてスプレー法やディップ法により表層に塗布することができるため、製造が容易となる。
【００４３】
請求項１２に記載の発明は、前記の画像形成装置用転写ベルトであって、
前記バインダー層を形成するフッ素含有ポリマーが、テトラフルオロエチレン、ヘキサフルオロプロピレン、およびビニリデンフロライドの共重合体（ＴＨＶ）であることを特徴とする画像形成装置用転写ベルトである。
【００４４】
バインダー層は、フッ素含有ポリマーの中でも四フッ化成分を含んでいるためＰＴＦＥ、ＰＦＡと接着しやすいこと、融点が１１０℃と低いグレード品があること、分解点が４００℃（ＰＴＦＥの融点以上）と高いこと、ウレタン等との接着性に優れていること、柔かいこと等の理由より、テトラフルオロエチレン、ヘキサフルオロプロピレン、およびビニリデンフロライドの共重合体（ＴＨＶ）であることが特に好ましい。
特に、バインダー層が、ＴＨＶであり、表層が、ＰＴＦＥあるいはＰＦＡである場合が、最も好ましい。
また、テトラフルオロエチレン、ヘキサフルオロプロピレン、およびビニリデンフロライドの共重合体（ＴＨＶ）は、柔軟性に富むため弾性層の弾性を阻害せず、さらにフッ素含有ポリマーの中では比較的融点が低く、中間層のウレタン（分解温度約１７０℃）等を劣化させない温度（約１６０℃）で表層と中間層を押圧することにより両層の熱融着を行うことができる。
【発明の効果】
【００４５】
電子写真方式は、静電気や放電を利用して画像を形成するため、各層の抵抗値が適切であること、またこのため各層の体積抵抗値が安定的に制御可能であること等が要求されるが、本発明においては、ベース層の抵抗が中間層より大きいため、転写ローラと感光体間に電圧をかけた時に、電流が転写ローラから感光体の方に適切に流れ、ベース層の方に流れることがないため、画像の乱れが生じることがなく、すぐれた画像形成能力を発揮することができる。
【００４６】
また、本発明においては、表層はフッ素含有ポリマーにより形成されているため、大きな表面抵抗率、優れた離トナー性、優れた非汚染性を達成することができる。
また、ベース層と表層の間に、エラストマーにより形成される中間層が設けられているため、厚み方向の十分な柔軟性を有している。
また、ベース層は適切な材料を選定しているため、優れた周方向の引張弾性率、耐磨耗性等を有している。
これらにより、従来の単層の画像形成装置用転写ベルトでは得られなかった弾性を有し、トナーを潰すことなく、搬送ができ、高画質化に対応できる画像形成装置用転写ベルトが得られる。
【００４７】
さらに、表層と中間層との間に、バインダー層が設けられており、バインダー層が、融点が中間層を構成する材料の熱分解点以下であり、熱分解点が表層を構成する材料の融点以上である材料により形成されている。このため表層と中間層の接着は、加熱による融着により確実に行える。
【発明を実施するための最良の形態】
【００４８】
以下に実施例を示すが、本発明は、以下の実施例に限定されるものではない。本発明と同一および均等の範囲内において、以下の実施例に対して種々の変更を加えることが可能である。
【００４９】
（第１の実施の形態）
本第１の実施の形態は、表層のフッ素含有ポリマーとして、テトラフルオロエチレン、ヘキサフルオロプロピレンおよびビニリデンフロライドの共重合体を使用するものである。
先ず、ベース層と中間層（中間層）の形成について説明する。
ドラム状の金型を回転させながら、その外側にポリイミドワニスを塗布し、その後型を加熱してイミド化反応を行い、金型の周囲を覆う厚み８０μｍのポリイミド層（ベース層）を形成した。次に、水性ウレタンに増粘剤を加え１０Ｐａ・ｓ程度の粘度とし、さらに脱泡を行った後、該ポリイミド層の上にディップにより塗布した。塗布後、常温にて水分を乾燥させ、さらに１６０℃でアニールを行い、厚み２００μｍのウレタン層（中間層）を、ポリイミド層上に形成した。
この際、導電材として添加するカーボンブラックの量を加減して、ベース層は体積抵抗値が１０９Ωｃｍで表面抵抗率が１０１２Ω／□、中間層は体積抵抗値が１０８Ωｃｍで表面抵抗率は１０８Ω／□となる様にした。なお、測定は１００Ｖで行った。これは、以下の第２、第３実施例でも同じである。
【００５０】
次に、表層の形成について説明する。テトラフルオロエチレン、ヘキサフルオロプロピレンおよびビニリデンフロライドの共重合体の溶液を、前記のウレタン層上に、乾燥、アニール後の厚みが、５μｍになるような条件で、スプレーコートした。その後、乾燥および１６０℃でのアニールを行い、本発明の転写ベルトを得た。
得られた転写ベルトは、ベース層の抵抗値が中間層の抵抗値より大きいため、電流はベース層の両側方向でなく感光体の方に流れることとなり、その結果優れた画像形成能力を発揮した。
【００５１】
（第２の実施の形態）
本第２の実施の形態は、表層と中間層の間にテトラフルオロエチレン、ヘキサフルオロプロピレンおよびビニリデンフロライドの共重合体からなるバインダー層を有し、さらに表層とバインダー層からなる第１複合体と、ベース層と中間層（弾性層）からなる第２複合体との接着を、即ちバインダー層と中間層との接着を、熱膨張差を利用した中子による押圧を使用して行うものである。図１に、本第２の実施の形態の画像転写ベルトの厚さ方向の断面を概念的に示す。図１において、９は表層であり、１１はベース層であり、１２は中間層であり、１４はバインダー層である。
【００５２】
以下、製造方法について説明する。図２に示す通り、内面を鏡面加工した熱膨張係数１．７６×１０７／℃の鋼鉄製の外筒８の内面に、ＰＴＦＥ（融点３２７℃）を、ディップ法により塗布し、３８０℃で焼成し、表層９を設けた。なお、表層の体積抵抗値は、１０１４Ωｃｍである。
【００５３】
さらに、ＴＨＶポリマー（融点１２０℃）を酢酸ブチルに溶融し、表層９上に、ディップ法により製膜して、乾燥させ、バインダー層１４を設けた。さらに、バインダー層１４をＰＴＦＥとＴＨＶの融点以上の３５０℃で加熱し、表層９に密着させた。
【００５４】
次に、図３に示す通り、ドラム状金型１０表面に、カーボン導電処理を行い、体積抵抗値を１０９Ωｃｍに調整したポリイミドを製膜し、３８０℃で焼成し、厚さ８０μｍのベース層１１を設けた。
【００５５】
さらに、ベース層１１上に、イオン導電処理を行い、体積抵抗値が１０７Ωｃｍになる様に調整したイオン導電化された水性ウレタン（融点１２０℃、熱分解点１８０℃）をディップ法により塗布し、乾燥させて厚さ２００μｍの中間層１２を設けた。
イオン導電処理は、水性ウレタンに、イオン導電剤を分散させることにより行った。
【００５６】
次に、ドラム状金型１０表面に設けられたベース層１１と中間層１２からなる第２複合体を、ドラム状金型１０から剥がし、円筒状に形成された第２複合体を、図４に示す通り、ＭＣナイロン（ナイロン６を主材料とするナイロンの商品名）製の熱膨張係数８．０×１０７／℃の中子１３外周に嵌め込んだ。
【００５７】
次に、図５に示す通り、ベース層１１と中間層１２からなる第２複合体が嵌め込まれた中子１３を、バインダー層１４と表層９からなる第１複合体が内面に設けられた外筒８に挿入し、真空中で１５０℃に加熱した。この加熱により、外筒８と中子１３の熱膨張係数には差があるため、熱膨張した中子１３が、外筒８の内面を押圧し、ベース層１１と中間層１２からなる第２複合体と、バインダー層１４と表層９からなる第１複合体とが接着し、図１に示される４層構造の積層体が得られた。
【００５８】
次に、中子１３、外筒８を冷却し、これらから４層構造の積層体を分離し、画像形成装置用転写ベルトを得た。
【００５９】
得られた画像形成装置用転写ベルトは、厚み８０μｍのベース層（ポリイミド）上に、厚み２００μｍの中間層（イオン導電化されたウレタン）と、厚み３μｍのバインダー層（ＴＨＶ）と、厚み５μｍの表層（ＰＴＦＥ）を有する画像形成装置用転写ベルトであり、表面抵抗率、離トナー性、非汚染性、画像形成能力共に優れた画像形成装置用転写ベルトを得ることができた。
【００６０】
また、画像形成装置用転写ベルトのベース層１１と中間層１２の体積抵抗値は、導電材の適切な配合により、安定して制御されていた。
また、転写ベルトは、ベース層の抵抗値が中間層より大きいため、電流は転写ローラからベース層の両側方向でなく感光体の方に流れることとなり、その結果優れた画像形成能力を発揮した。
【００６１】
さらに、表層とバインダー層の間、バインダー層と中間層の間は、強固に接着されており、ブリードも発生していなかった。
【００６２】
また、バインダー層のＴＨＶポリマーの融点は、１２０℃であるが、表層のＰＴＦＥの融点は、３２７℃であるため、スプレー法を利用して、ベース層より順次、中間層、バインダー層、表層を設ける方法では、表層を焼成することが困難であるが、前記製法によることにより、中間層とバインダー層を強固に接着することができた。
【００６３】
（第３の実施の形態）
本第３の実施の形態は、バインダー層に低融点樹脂を使用すると共に、表層とバインダー層からなる第１複合体と、ベース層と中間層（弾性層）からなる第２複合体との熱融着を、加熱下、真空雰囲気中で流体を使用しての押圧により行うものである。
【００６４】
先ず、表層とバインダー層からなる第１複合体とベース層と中間層（弾性層）からなる第２複合体の接着とを熱融着を利用して行う装置について、図６、図７を参照しつつ説明する。図６において、５０はウォーターバック全体を指し、実線で示す５１はその胴部であり、破線で示す５２は径が増大した状態の胴部であり、５５は胴部の上下両端のエンドプレート（鏡板）であり、５９はポンプである。６０は真空室であり、６１はその蓋であり、６２は真空ポンプである。図７において、７０は取り外し可能な電気ヒータである。
【００６５】
ウォーターバック５０は全体が一種の液体容器となっており、さらにその胴部５１はシリコンゴム製である。このため、図６に示す様にポンプ５９により内部の流体の圧力を増加させることにより、その胴部５１を膨らますことができる。なお、胴部５１の厚さは、自立性を持たせるため１０ｍｍとしているが、これは膨張性に何等悪影響を及ぼさない。
また、接着面の中央から側部方向に良好にガスが抜ける様に、ゴムの中央部は少し薄めにしている。
また、真空室６０は一種の容器であり、外周に半製品の樹脂ベルトを巻いたウォーターバック５０を外部にあるポンプ５９と連結した状態でその内部に出し入れ可能となっている。このため、その上部には開閉自在の蓋６１が設けられおり、また内部は真空ポンプ６２に接続されている。
【００６６】
なお、実際にはこれら各部は、例えばウォーターバック５０の胴部５１とエンドプレート５５との接続には複雑なシール機構を有している等、構造は多少複雑であるが、本発明の趣旨には関係が薄いので、それらは図示していない。
【００６７】
次に、接着を行っている時の様子を、図７を参照しつつ説明する。
図７は、ベース層１１と中間層１２からなる半製品の第２複合体が嵌め込まれたウォーターバック５０を、バインダー層１４と表層９からなる半製品の第１複合体が内側面に固着された外筒８内に挿入し、さらに真空室６０内部に設置し、内部の流体の圧力を上昇させた状態を示す。
このため、４層の樹脂層からなる半製品の積層体は、ウォーターバック５０の内圧で膨張した胴部５２により、外筒８の内面に押付けられている。
なおこの際、外筒８は鋼鉄製であり全く変形しない。一方、ウォーターバック５０の胴部５１、５２はシリコンゴム製の膜であるため、ウォーターバック５０内の流体圧を１００気圧に上げると、両端のエンドプレート５５の有る無しに無関係に、全体が均一に樹脂層を外筒８の内側面に押圧することとなる。
【００６８】
この際、真空室６０内部の空気も真空ポンプ６２により排出されており、このため真空室６０内部は真空になっている。
この状態で、真空室６０内部を１２０℃に保持して４層からなるエンドレス樹脂を加熱した。この加熱時にウォーターバック５０の膨らんだ胴部５２が、外筒８を内面側から均一に押圧し、第２複合体の中間層１２と、第１複合体のバインダー層１４とが熱融着でしっかりと接着した４層構造の積層体（樹脂ベルト）が得られた。
【００６９】
次に、真空室６０内を大気圧に戻し、併せて室温に低下させ、その後ウォーターバック５０内の流体圧を低下させて内側面に４層構造の積層体が付着した外筒８を真空室６０外に取り出した。そしてさらに、外筒８から４層構造の積層体を取外し、画像形成装置用転写ベルトを得た。
【００７０】
得られた画像形成装置用転写ベルトは、厚み８０μｍのベース層（ポリイミド）上に、厚み２００μｍの中間層（ウレタン）と、厚み１μｍのバインダー層（ＴＨＶ）と、厚み５μｍの表層（ＰＴＦＥ）を有する画像形成装置用転写ベルトであり、表面抵抗率、離トナー性、非汚染性、画像形成能力共に優れた画像形成装置用転写ベルトを得ることができた。
さらに、中間層とバインダー層との接着性も良好であった。
また、画像形成装置用転写ベルトのベース層１１と中間層１２の体積抵抗値は、導電材の適切な配合により、安定して制御されていた。
さらに、転写ベルトは、ベース層の抵抗値が中間層より大きいため、電流は転写ローラからベース層の両側方向でなく感光体の方に流れることとなり、その結果優れた画像形成能力を発揮した。
【００７１】
中間層とバインダー層との接着は、瞬時の爆発力を利用する等他の方法によってもよい。
【図面の簡単な説明】
【００７２】
【図１】本発明にかかわる積層体の第２の実施の形態の断面を概念的に示す図である。
【図２】外筒の内面に第１複合体を形成している様子を概念的に示す図である。
【図３】ドラム状金型の外面に第２複合体を形成している様子を概念的に示す図である。
【図４】第２複合体の内部に中子を嵌め込んだ様子を概念的に示す図である。
【図５】外筒の内面の第１複合体内に、第２複合体内に嵌め込まれた状態の中子を挿入している様子を概念的に示す図である。
【図６】ウォーターバックを使用して、第１複合体と第２複合体を押圧する様子を概念的に示す図である。
【図７】上記装置を使用して、真空化で加熱しつつ第１複合体と第２複合体の接着を行っている様子を概念的に示す図である。
【図８】画像形成装置用転写ベルトが用いられる画像転写方式の概略を示す説明図である。
【符号の説明】
【００７３】
１    トナー
２    現像ローラ
３    感光ドラム
４    一次転写ローラ
５    画像形成装置用転写ベルト
６    二次転写ローラ
７    転写材
８    外筒
９    表層
１０  ドラム状金型
１１  ベース層
１２  中間層
１３  中子
１４  バインダー層
５０  ウォーターバック
５１  胴部
５２  膨張した胴部
５５  エンドプレート
５９  ポンプ
６０  真空室
６１  蓋
６２  真空ポンプ
７０  ヒータ
【図１】
2007292887.tif 000003
【図２】
2007292887.tif 000004
【図３】
2007292887.tif 000005
【図４】
2007292887.tif 000006
【図５】
2007292887.tif 000007
【図６】
2007292887.tif 000008
【図７】
2007292887.tif 000009
【図８】
2007292887.tif 000010